(57)【要約】【課題】流動性に優れたシリカ被覆金属粒子及びその製造方法を提供することを解決すべき課題とする。【解決手段】上記課題を解決する本発明のシリカ被覆金属粒子の製造方法は、一次粒子の体積平均粒径が２００ｎｍ以下の原料シリカ粒子に対し、嵩密度が４５０ｇ／Ｌ以下になるようにジェットミルにて解砕する解砕工程と、前記解砕工程にて得られたシリカ粒子と前記シリカ粒子よりも体積平均粒径が大きい金属粒子とを混合して前記金属粒子の表面に前記シリカ粒子を付着させる混合工程とを有することを特徴とする。金属粒子の表面に上述の特性を持つシリカ粒子を付着させることにより、付着したシリカ粒子が金属粒子の間に介在して金属粒子の流動特性が向上している。上述の特性を持つシリカ粒子はナノメートルオーダーの粒径をもつにも拘わらず殆ど一次粒子にまで分離している粉体である。【選択図】なし【特許請求の範囲】
【請求項１】
一次粒子の体積平均粒径が２００ｎｍ以下の原料シリカ粒子に対し、嵩密度が４５０ｇ／Ｌ以下になるように解砕する解砕工程と、
前記解砕工程にて得られたシリカ粒子と前記シリカ粒子の一次粒子よりも体積平均粒径が大きい金属粒子とを混合して前記金属粒子の表面に前記シリカ粒子を付着させる混合工程とを有し、
前記原料シリカ粒子は、
水を含む液状媒体中でシランカップリング剤およびオルガノシラザンによって表面処理する表面処理工程と、
前記液状媒体を除去する工程と、
をもつ前処理工程にて処理されており、
該シランカップリング剤は、３つのアルコキシ基と、フェニル基、ビニル基、エポキシ基、メタクリル基、アミノ基、ウレイド基、メルカプト基、イソシアネート基、又はアクリル基と、を持ち、
該シランカップリング剤と該オルガノシラザンとのモル比は、該シランカップリング剤：該オルガノシラザン＝１：２〜１：１０である、
ことを特徴とするシリカ被覆金属粒子の製造方法。
【請求項２】
前記表面処理工程は、
前記シランカップリング剤で処理する第１の処理工程と、
前記オルガノシラザンで処理する第２の処理工程と、を持ち、
該第２の処理工程は、該第１の処理工程後に行う請求項１に記載のシリカ被覆金属粒子の製造方法。
【請求項３】
前記金属粒子は２００μm以下0.5μm以上の体積平均粒径をもち、まためっき、化学処理、もしくは樹脂による被覆、あるいはこれらを組み合わせて被覆されていても良い請求項１又は２に記載のシリカ被覆金属粒子の製造方法。
【請求項４】
一次粒子の体積平均粒径が２００ｎｍ以下、嵩密度が４５０ｇ／Ｌ以下であるシリカ粒子と、
前記シリカ粒子の一次粒子よりも体積平均粒径が大きく前記シリカ粒子が表面に付着する金属粒子とを有し、
前記シリカ粒子は、式（１）：−ＯＳｉＸ１Ｘ２Ｘ３で表される官能基と、式（２）：−ＯＳｉＹ１Ｙ２Ｙ３で表される官能基とを表面にもつことを特徴とするシリカ被覆金属粒子。（上記式（１）、（２）中；Ｘ１はフェニル基、ビニル基、エポキシ基、メタクリル基、アミノ基、ウレイド基、メルカプト基、イソシアネート基、又はアクリル基であり；Ｘ２、Ｘ３は−ＯＳｉＲ３及び−ＯＳｉＹ４Ｙ５Ｙ６よりそれぞれ独立して選択され；Ｙ１はＲであり；Ｙ２、Ｙ３はＲ及び−ＯＳｉＹ４Ｙ５Ｙ６よりそれぞれ独立して選択される。Ｙ４はＲであり；Ｙ５及びＹ６は、Ｒ及び−ＯＳｉＲ３からそれぞれ独立して選択され；Ｒは炭素数１〜３のアルキル基から独立して選択される。なお、Ｘ２、Ｘ３、Ｙ２、Ｙ３、Ｙ５、及びＹ６の何れかは、隣接する官能基のＸ２、Ｘ３、Ｙ２、Ｙ３、Ｙ５、及びＹ６の何れかと−Ｏ−にて結合しても良い。）
【請求項５】
前記金属粒子は２００μm以下0.5μm以上の体積平均粒径をもち、まためっき、化学処理、樹脂による被覆、あるいはこれらを組み合わせて被覆されていても良い請求項４に記載のシリカ被覆金属粒子。
【請求項６】
前記金属粒子は主成分が鉄あるいはニッケルである請求項４又は５に記載のシリカ被覆金属粒子。
【発明の詳細な説明】
【技術分野】
【０００１】
本発明は、シリカ被覆金属粒子及びその製造方法に関する。
【背景技術】
【０００２】
粉末冶金は金属を粉末状態として型内に充填し、押圧・焼結することにより粉末同士を結合させる技術であり、（ａ）複雑な形をもつ製品、高精度な製品が大量生産できる、（ｂ）粉末を混合することにより複合材料が簡単に作れる、（ｃ）多孔質材料も作ることができる、（ｄ）高い経済性と優れた環境性をもつ、などの優れた特性をもつ金属製品の製造方法である。また近年、粉末冶金の技術と樹脂成形技術とを組み合わせた金属粉末射出成形法（メタルインジェクションモールディング、MIM）により、より自由度が高く高性能な金属製品を経済的に製造できるようになっている。
【０００３】
粉末冶金では粉末状の金属の流動性、圧縮性が最終製品の品質に大きな影響を与えることになる。まず流体としての性質がよいほど、単に粉のハンドリングが良いだけに留まらず、型への充填が容易となり欠陥のない製品が製造できる。また圧力のかかった状態の流動性、すなわち金属粒子の滑り性は粉末の圧縮性と大きくかかわっており、より高強度、焼成後の寸法精度を達成するためには重要な要素である。
【０００４】
また、最終製品を磁芯に用いる場合には粒子間の絶縁性を保つことが望ましいことが知られており、その場合には絶縁物質にて金属の粉を被覆することが行われている。そのような金属粉は被覆のないものと比べて流動性が悪いことが知られており、例えば特許文献１では粉末冶金用の金属粒子に対して粒径が２００ｎｍ以下のシリカ（いわゆるアエロジルシリカ）を添加することで流動性を改善することが開示されている。
【先行技術文献】
【特許文献】
【０００５】
【特許文献１】特表２００３−５０８６３５号公報
【特許文献２】特開２０１１−２１３５１４号公報
【発明の概要】
【発明が解決しようとする課題】
【０００６】
ところで本出願人は無機酸化物粒子について新規な知見を提供している（例えば、特許文献２）。その中で開示された表面処理を施したナノメートルオーダーのシリカ粒子を金属粒子の表面に付着させることで流動特性を向上できることを見出した。
【０００７】
本発明は上記実情に鑑み完成したものであり、ナノメートルオーダーのシリカ粒子を表面に付着させたシリカ被覆金属粒子及びその製造方法を提供することを解決すべき課題とする。
【課題を解決するための手段】
【０００８】
（１）上記課題を解決する本発明のシリカ被覆金属粒子の製造方法は、一次粒子の体積平均粒径が２００ｎｍ以下の原料シリカ粒子に対し、嵩密度が４５０ｇ／Ｌ以下になるように解砕する解砕工程と、
前記解砕工程にて得られたシリカ粒子と前記シリカ粒子の一次粒子よりも体積平均粒径が大きい金属粒子とを混合して前記金属粒子の表面に前記シリカ粒子を付着させる混合工程とを有し、
前記原料シリカ粒子は、
水を含む液状媒体中でシランカップリング剤およびオルガノシラザンによって表面処理する表面処理工程と、
前記液状媒体を除去する工程と、
をもつ前処理工程にて処理されており、
該シランカップリング剤は、３つのアルコキシ基と、フェニル基、ビニル基、エポキシ基、メタクリル基、アミノ基、ウレイド基、メルカプト基、イソシアネート基、又はアクリル基と、を持ち、
該シランカップリング剤と該オルガノシラザンとのモル比は、該シランカップリング剤：該オルガノシラザン＝１：２〜１：１０である。
【０００９】
金属粒子の表面に上述の特性を持つシリカ粒子を付着させることにより、付着したシリカ粒子が金属粒子の間に介在して金属粒子の流動特性が向上している。上述の特性を持つシリカ粒子はナノメートルオーダーの粒径をもつにも拘わらず殆ど一次粒子にまで分離している粉体である。
【００１０】
上記（１）について下記（２）の構成を採用することができる。
（２）前記表面処理工程は、
前記シランカップリング剤で処理する第１の処理工程と、
前記オルガノシラザンで処理する第２の処理工程と、を持ち、
該第２の処理工程は、該第１の処理工程後に行う。
【００１１】
（２）に開示した条件にて原料シリカ粒子を表面処理することにより更に凝集した粒子の分離が実現できる。
（３）上記課題を解決する本発明のシリカ被覆金属粒子は、一次粒子の体積平均粒径が２００ｎｍ以下、嵩密度が４５０ｇ／Ｌ以下であるシリカ粒子と、
前記シリカ粒子の一次粒子よりも体積平均粒径が大きく前記シリカ粒子が表面に付着する金属粒子とを有し、
前記シリカ粒子は、式（１）：−ＯＳｉＸ１Ｘ２Ｘ３で表される官能基と、式（２）：−ＯＳｉＹ１Ｙ２Ｙ３で表される官能基とを表面にもつ。（上記式（１）、（２）中；Ｘ１はフェニル基、ビニル基、エポキシ基、メタクリル基、アミノ基、ウレイド基、メルカプト基、イソシアネート基、又はアクリル基であり；Ｘ２、Ｘ３は−ＯＳｉＲ３及び−ＯＳｉＹ４Ｙ５Ｙ６よりそれぞれ独立して選択され；Ｙ１はＲであり；Ｙ２、Ｙ３はＲ及び−ＯＳｉＹ４Ｙ５Ｙ６よりそれぞれ独立して選択される。Ｙ４はＲであり；Ｙ５及びＹ６は、Ｒ及び−ＯＳｉＲ３からそれぞれ独立して選択され；Ｒは炭素数１〜３のアルキル基から独立して選択される。なお、Ｘ２、Ｘ３、Ｙ２、Ｙ３、Ｙ５、及びＹ６の何れかは、隣接する官能基のＸ２、Ｘ３、Ｙ２、Ｙ３、Ｙ５、及びＹ６の何れかと−Ｏ−にて結合しても良い。）
（４）特に上述のシリカ被覆金属粒子及びその製造方法における金属粒子としては鉄、鉄合金、ニッケル、又はニッケル合金から形成され、表面がシリコーンにて被覆されていても良い。これらの金属は粉末冶金の需要が大きく流動性向上の効果が高い。
【発明の効果】
【００１２】
本発明のシリカ被覆金属粒子は凝集しやすいナノメートルオーダーのシリカ粒子につい一次粒子に近い状態にまで分離した状態に近づけているため、金属粒子の表面に付着させたときにも一次粒子に近い状態で存在することが可能になる。そのため、金属粒子の表面においてころのような作用を発揮することができ、外圧がかからない状態及び加圧下で金属粒子間の摩擦を転がり抵抗として開放することが可能となる。これにより粒子の流動性および圧縮性を向上させることが可能となる。また、金属粒子の表面を一層以上覆うことが可能な量のシリカ粒子で被覆することで粒子間の絶縁性を向上することが可能となる。
【図面の簡単な説明】
【００１３】
【図１】実施例における金属粒子のＳＥＭ写真（２０００倍）である。
【図２】実施例における金属粒子のＳＥＭ写真（２０万倍）である。
【図３】実施例における金属粒子（シリカ粒子添加）のＳＥＭ写真（２０００倍）である。
【図４】実施例における金属粒子（シリカ粒子添加）のＳＥＭ写真（２０万倍）である。
【図５】粒子表面への試験試料１の付着の密度を検討するために行った試験におけるＳＥＭ写真である。
【図６】粒子表面への試験試料１の付着の密度を検討するために行った試験におけるＳＥＭ写真である。
【発明を実施するための形態】
【００１４】
以下に本発明のシリカ被覆金属粒子、及びその製造方法について実施形態に基づき以下詳細に説明する。
【００１５】
（シリカ被覆金属粒子）
本実施形態のシリカ被覆金属粒子は金属粒子とその金属粒子の表面に付着したシリカ粒子とを有する。金属粒子の表面にシリカ粒子を付着させる方法としては特に限定されず、単純に混合したり、混合した後に振動を与えたりすることで実施できる。金属粒子表面へのシリカ粒子の付着は乾燥状態にて行うことができる。金属粒子とシリカ粒子との混合割合は特に限定しない。僅かな量であってもシリカ粒子が金属粒子の表面に存在すればシリカ粒子による流動特性改善効果が発現できるものと考えられる。また後述するように鉄心などは成形品の渦損などを防止するために粉末間の絶縁を保つ必要があるが、この目的には表面を一層以上一様に覆うだけの量を加えても良い。例えばシリカ粒子の含有量は金属粒子の質量を基準として、上限が１０％、５％、１％程度を好ましい範囲として採用でき、下限が０．００１％、０．００５％、０．０００１％程度を好ましい範囲として採用できる。金属粒子の粒径との関連では、金属粒子の粒径が１０μｍ以上、更には３０μｍ以上の範囲では上限を１％程度にすることが望ましく、０．５％程度にすることが更に望ましい。下限としては０．０００１％にすることが望ましく、０．００１％以上にすることが更に望ましい。金属粒子の粒径が上述の範囲以下では上限を１０％程度にすることが望ましく、５％程度にすることが更に望ましい。下限としては０．０１％にすることが望ましく、０．０５％以上にすることが更に望ましい。金属粒子はシリカ粒子の一次粒子よりも体積平均粒径が大きくシリカ粒子が表面に付着する。シリカ粒子は前記金属粒子の表面において（３００ｎｍ）２当たり５個以上存在することが望ましい。本実施形態のシリカ粒子であるか否かはその粒子が金属粒子の表面にて一次粒子として存在するかどうかで判断する。ここで一次粒子で存在するとはＳＥＭ写真において、粒子同士が接触している状態から互いに離散している状態の間である粒子を意味する。
【００１６】
金属粒子は金属単独又は金属を主成分（質量基準で５０％以上）であること以外特に限定しない。金属粒子を構成する金属としては特に限定しない。金属粒子は単体の金属元素からなる粒子であっても良いし、合金からなる粒子であっても良い。また、粉末冶金の特徴として、単独の金属からなる金属粒子を複数種類混合した後、粉末冶金の工程を付与することにより全体として合金化した製品を得ることが出来る。金属粒子としては、鉄、銅、アルミ、チタン、タングステン及びそれらを主成分とする合金、粉末冶金の構成金属として補助的に添加される錫、ニッケル、コバルト、亜鉛、モリブデンなどの金属からなる粒子が例示できる。特に、主たる金属として鉄またはニッケル及びこれらの金属を主成分とする合金から構成される粒子が望ましい。更に、金属粒子は表面がめっき、化学反応、樹脂、またはこれらの組み合わせにて被覆されたりしても良い。化学反応、樹脂による被覆の代表的な例として、それぞれ化成処理（化学反応によるガラス層の形成）、シリコーン被覆があげられる。鉄心などは成形品の渦損などを防止するために粉末間の絶縁を保つことがあり、そのような場合の化成処理やシリコーン被覆などにより表面に形成された絶縁被膜は物理的・化学的に安定だからである。
【００１７】
金属粒子は粒径が小さいほど凝集性が高まるため本願発明のシリカ被覆金属粒子にする効果が高くなる。また、金属粒子の用いられる用途により適正な粒径の範囲が設定される。例えば鉄、ステンレス、青銅等の粉末冶金において主成分になり得る金属及び合金からなる金属粒子では、その体積平均粒径は望ましくは２００μｍ以下、より望ましくは１５０μｍ以下、更に望ましくは１００μｍ以下である。また、補助的に添加される金属および合金ではその体積平均粒径は望ましくは２０μｍ以下、より望ましくは１５μｍ以下、更に望ましくは１０μｍ以下である。金属粒子の粒径の下限としては０．５μｍ、１．０μｍが例示できる。
【００１８】
シリカ粒子は一次粒子の体積平均粒径が２００ｎｍ以下、嵩密度が４５０ｇ／Ｌ以下である。体積平均粒径としては、好ましい上限として、１００ｎｍ、７０ｎｍ、５０ｎｍが挙げられる。また、好ましい下限として、１ｎｍが挙げられる。シリカ粒子としてはすべて３００ｎｍ以下の粒径であることが望ましい。
【００１９】
本明細書における嵩密度の測定は筒井理化学器械(株)製：電磁振動式カサ密度測定器(ＭＶＤ−８６型)を使用して行う。具体的には試料槽としての上部５００μｍ篩に測定対象のサンプルを投入し、加速度４Ｇの条件で電磁振動により上部・下部の２つの５００μｍ篩を通してサンプルを分散させ１００ｍＬの試料容器に落下投入した後、質量を測定し、その質量と体積とからかさ密度を算出した。自重による嵩密度の低下を防止するため測定は落下投入後1時間以内に実施する。
【００２０】
嵩密度の好ましい上限としては４００ｇ／Ｌ、３７０ｇ／Ｌ、３５０ｇ／Ｌ、３００ｇ／Ｌ、２８０ｇ／Ｌ、２５０ｇ／Ｌが挙げられる。好ましい下限としては１００ｇ／Ｌが挙げられる。嵩密度をこれら上限よりも下の値にすることにより一次粒子の分離がより確実に行われる。また、嵩密度をこれら下限よりも上の値にすることで嵩が小さく取り扱いやすくなる。
【００２１】
本実施形態のシリカ粒子は表面に炭素を含む官能基が表面に導入されている。炭素を含む官能基の具体的な構成及びシリカ粒子表面への導入方法などについては後述するシリカ粒子の製造方法にて詳述するため、ここでの説明は省略する。
【００２２】
（シリカ被覆金属粒子の製造方法）
本実施形態のシリカ被覆金属粒子の製造方法は、原料シリカ粒子に対して解砕工程を行い製造したシリカ粒子を金属粒子の表面に付着させる方法である。前述の本実施形態のシリカ被覆金属粒子の製造に好適に利用できる方法である。原料シリカ粒子は一次粒子同士が結合している割合が多いが、その結合を解砕工程にて分離することが出来る。
【００２３】
解砕工程は特に方法は問わない。好ましくは凝集体の凝集を分離する程度の作用が加えられる方法が良く、凝集体を構成する一次粒子を破壊するような方法でない方が良い。例えば乾燥状態で行う粉砕に類する方法にて行うことができ、ジェットミル、ピンミル、ハンマーミルが例示できる。特に望ましくはジェットミルにて行う。工程の終期は原料シリカ粒子の嵩密度の値から判断する。適正な嵩密度後としては先述した範囲内から選択できる。ジェットミルは原料シリカ粒子を気流に乗せて粉砕を行う装置である。ジェットミルの種類は問わない。ジェットミルによる解砕は乾式にて行うことが望ましい。
【００２４】
原料シリカ粒子は一次粒径の体積平均粒径が２００ｎｍ以下である。その他、上限としては１００ｎｍ、７０ｎｍ、５０ｎｍが挙げられる。原料シリカ粒子の製造方法は特に限定しない。例えば水ガラス法、アルコキシド法、ＶＭＣ法が例示でき、水ガラス法を採用することが望ましい。水ガラス法は水ガラスに対して、イオン交換、化学反応による置換基の導入・脱離、ｐＨや温度などの制御などを行うことにより原料シリカ粒子を析出させる方法である。例えば、水ガラスをイオン交換樹脂でイオン交換することによって、ナノメートルオーダーのシリカ粒子が分散された水性スラリーを調製することができる。原料シリカ粒子を構成する二次粒子の粒径は特に限定しないが、体積平均粒径が１０μｍ以上、１００μｍ以上などの値を示すこともある。更に、金属ケイ素をアルカリ溶液などに溶解させた後に析出させることで（水ガラス法類似の方法）、原料シリカ粒子を製造することが出来る。
【００２５】
原料シリカ粒子の調製には前処理工程を適用する。前処理工程は表面処理工程と液状媒体を除去する工程（固形化工程）とをもつ。表面処理工程は水を含む液状媒体（水、水の他にアルコールなどを含むもの）中でシランカップリング剤およびオルガノシラザンによって表面処理する工程である。シランカップリング剤は、３つのアルコキシ基と、フェニル基、ビニル基、エポキシ基、メタクリル基、アミノ基、ウレイド基、メルカプト基、イソシアネート基、又はアクリル基とをもつ。シランカップリング剤とオルガノシラザンとのモル比は、（シランカップリング剤）：（オルガノシラザン）＝１：２〜１：１０である。
【００２６】
表面処理工程は、前述のシランカップリング剤で処理する第１の処理工程と、その後、オルガノシラザンで処理する第２の処理工程と、をもつ。
【００２７】
表面処理工程は、上述の方法にて得られたシリカ粒子に対して、式（１）：−ＯＳｉＸ１Ｘ２Ｘ３で表される官能基と、式（２）：−ＯＳｉＹ１Ｙ２Ｙ３で表される官能基とが表面に結合した原料シリカ粒子を得る工程である。以下、式（１）で表される官能基を第１の官能基と呼び、式（２）で表される官能基を第２の官能基と呼ぶ。
【００２８】
第１の官能基におけるＸ１は、フェニル基、ビニル基、エポキシ基、メタクリル基、アミノ基、ウレイド基、メルカプト基、イソシアネート基、又はアクリル基である。Ｘ２、Ｘ３は、それぞれ、−ＯＳｉＲ３又は−ＯＳｉＹ４Ｙ５Ｙ６である。Ｙ４はＲである。Ｙ５、Ｙ６は、それぞれ、Ｒ又は−ＯＳｉＲ３である。
【００２９】
第２の官能基におけるＹ１はＲである。Ｙ２、Ｙ３は、それぞれ、−ＯＳｉＲ３又は−ＯＳｉＹ４Ｙ５Ｙ６である。
【００３０】
第１の官能基および第２の官能基に含まれる−ＯＳｉＲ３が多い程、原料シリカ粒子の表面にＲを多く持つ。第１の官能基および第２の官能基に含まれるＲ（炭素数１〜３のアルキル基）が多い程、原料シリカ粒子は凝集し難い。
【００３１】
第１の官能基に関していえば、Ｘ２、Ｘ３がそれぞれ−ＯＳｉＲ３である場合に、Ｒの数が最小となる。また、Ｘ２およびＸ３がそれぞれ−ＯＳｉＹ４Ｙ５Ｙ６であり、かつ、Ｙ５、Ｙ６がそれぞれ−ＯＳｉＲ３である場合に、Ｒの数が最大となる。
【００３２】
第２の官能基に関していえば、Ｙ２、Ｙ３がそれぞれ−ＯＳｉＲ３である場合に、Ｒの数が最小となる。また、Ｙ２およびＹ３がそれぞれ−ＯＳｉＹ４Ｙ５Ｙ６であり、かつ、Ｙ５、Ｙ６がそれぞれ−ＯＳｉＲ３である場合に、Ｒの数が最大となる。
【００３３】
第１の官能基に含まれるＸ１の数、第１の官能基に含まれるＲの数、第２の官能基に含まれるＲの数は、ＲとＸ１との存在数比や、原料シリカ粒子の粒径や用途に応じて適宜設定すれば良い。
【００３４】
なお、Ｘ２、Ｘ３、Ｙ２、Ｙ３、Ｙ５、及びＹ６の何れかは、隣接する官能基のＸ２、Ｘ３、Ｙ２、Ｙ３、Ｙ５、及びＹ６の何れかと−Ｏ−にて結合しても良い。例えば、第１の官能基のＸ２、Ｘ３、Ｙ５、及びＹ６の何れかが、この第１の官能基に隣接する第１の官能基のＸ２、Ｘ３、Ｙ５、及びＹ６の何れかと−Ｏ−にて結合していても良い。同様に、第２の官能基のＹ２、Ｙ３、Ｙ５、及びＹ６の何れかが、この第２の官能基に隣接する第２の官能基のＹ２、Ｙ３、Ｙ５、及びＹ６の何れかと−Ｏ−にて結合していても良い。さらには、第１の官能基のＸ２、Ｘ３、Ｙ５、及びＹ６の何れかが、この第１の官能基に隣接する第２の官能基のＹ２、Ｙ３、Ｙ５、及びＹ６の何れかと−Ｏ−にて結合していても良い。
【００３５】
原料シリカ粒子において、第１の官能基と第２の官能基との存在数比が１：１２〜１：６０であれば、原料シリカ粒子の表面にＸ１とＲとがバランス良く存在する。このため、第１の官能基と第２の官能基との存在数比が１：１２〜１：６０である原料シリカ粒子は、樹脂に対する親和性および凝集抑制効果に特に優れる。また、Ｘ１が原料シリカ粒子の単位表面積（ｎｍ２）あたり０．５〜２．５個であれば、原料シリカ粒子の表面に充分な数の第１の官能基が結合し、第１の官能基および第２の官能基に由来するＲもまた充分な数存在する。したがってこの場合にも、樹脂に対する親和性および原料シリカ粒子の凝集抑制効果が充分に発揮される。
【００３６】
何れの場合にも、原料シリカ粒子の単位表面積（ｎｍ２）あたりのＲは、１個〜１０個であるのが好ましい。この場合には、原料シリカ粒子の表面に存在するＸ１の数とＲの数とのバランスが良くなり、樹脂に対する親和性および原料シリカ粒子の凝集抑制効果との両方がバランス良く発揮される。
【００３７】
原料シリカ粒子においては、シリカ粒子の表面に存在していた水酸基の全部が第１の官能基または第２の官能基で置換されているのが好ましい。第１の官能基と第２の官能基との和が、原料シリカ粒子の単位表面積（ｎｍ２）あたり２．０個以上であれば、原料シリカ粒子において、シリカ粒子の表面に存在していた水酸基のほぼ全部が第１の官能基または第２の官能基で置換されているといえる。
【００３８】
原料シリカ粒子は、表面にＲを持つ。これは、赤外線吸収スペクトルによって確認できる。詳しくは、原料シリカ粒子の赤外線吸収スペクトルを固体拡散反射法で測定すると、２９６２±２ｃｍ−１にＣ−Ｈ伸縮振動の極大吸収がある。
【００３９】
また、上述したように原料シリカ粒子は凝集し難い。
【００４０】
なお、原料シリカ粒子は、例え僅かに凝集した場合にも、超音波処理することによって再度分散可能である。詳しくは、原料シリカ粒子をメチルエチルケトンに分散させたものに、発振周波数３９ｋＨｚ、出力５００Ｗの超音波を照射することで、原料シリカ粒子を実質的に一次粒子にまで分散できる。このときの超音波照射時間は１０分間以下で良い。原料シリカ粒子が一次粒子にまで分散したか否かは、粒度分布を測定することで確認できる。詳しくは、この原料シリカ粒子のメチルエチルケトン分散材料をマイクロトラック装置等の粒度分布測定装置で測定し、原料シリカ粒子の粒度分布があれば、原料シリカ粒子が一次粒子にまで分散したといえる。
【００４１】
原料シリカ粒子は、凝集し難いため、水やアルコール等の液状媒体に分散されていない原料シリカ粒子として提供できる。この場合、液状媒体の持ち込みがないために、樹脂材料用のフィラーとして好ましく用いられる。
【００４２】
また、原料シリカ粒子は凝集し難いために、水で容易に洗浄できる。
【００４３】
原料シリカ粒子は、水を含む液状媒体中で、シランカップリング剤およびオルガノシラザンによってシリカ粒子を表面処理する工程（表面処理工程）にて処理される。シランカップリング剤は、３つのアルコキシ基と、フェニル基、ビニル基、エポキシ基、メタクリル基、アミノ基、ウレイド基、メルカプト基、イソシアネート基、又はアクリル基（すなわち上記のＸ１）とを持つ。
【００４４】
シランカップリング剤で表面処理することで、シリカ粒子の表面に存在する水酸基がシランカップリング剤に由来する官能基で置換される。シランカップリング剤に由来する官能基は式（３）；−ＯＳｉＸ１Ｘ４Ｘ５で表される。式（３）で表される官能基を第３の官能基と呼ぶ。第３の官能基におけるＸ１は式（１）で表される官能基におけるＸ１と同じである。Ｘ４、Ｘ５は、それぞれ、アルキコキシ基である。オルガノシラザンで表面処理することで、第３の官能基のＸ４、Ｘ５がオルガノシラザンに由来する−ＯＳｉＹ１Ｙ２Ｙ３（式（２）で表される官能基、第２の官能基）で置換される。シリカ粒子の表面に存在する水酸基の全てが第３の官能基で置換されていない場合には、シリカ粒子の表面に残存する水酸基が第２の官能基で置換される。このため、表面処理された原料シリカ粒子の表面には、式（１）：−ＯＳｉＸ１Ｘ２Ｘ３で表される官能基（すなわち第１の官能基）と、式（２）：−ＯＳｉＹ１Ｙ２Ｙ３で表される官能基と（すなわち第２の官能基）が結合する。なお、シランカップリング剤とオルガノシラザンとのモル比は、シランカップリング剤：オルガノシラザン＝１：２〜１：１０であるため、得られた原料シリカ粒子における第１の官能基と第２の官能基との存在数比は理論上１：１２〜１：６０となる。
【００４５】
表面処理工程においては、シリカ粒子をシランカップリング剤及びオルガノシラザンで同時に表面処理しても良い。または、先ずシリカ粒子をシランカップリング剤で表面処理し、次いでオルガノシラザンで表面処理しても良い。または、先ずシリカ粒子をオルガノシラザンで表面処理し、次いでシランカップリング剤で表面処理し、さらにその後にオルガノシラザンで表面処理しても良い。何れの場合にも、シリカ粒子の表面に存在する水酸基全てが第２の官能基で置換されないように、オルガノシラザンの量を調整すれば良い。なお、シリカ粒子の表面に存在する水酸基は、全てが第３の官能基で置換されても良いし、一部のみが第３の官能基で置換され、他の部分が第２の官能基で置換されても良い。第３の官能基に含まれるＸ４、Ｘ５は、全て第２の官能基で置換されるのが良い。
【００４６】
なお、オルガノシラザンの一部を、第２のシランカップリング剤で置き換えても良い。第２のシランカップリング剤としては、３つのアルコキシ基と、１つのアルキル基とを持つものを用いることができる。この場合には、第３の官能基に含まれるＸ４、Ｘ５が、第２のシランカップリング剤に由来する第４の官能基で置換される。第４の官能基は式（４）；−ＯＳｉＹ１Ｘ６Ｘ７で表される。Ｙ１は第２の官能基におけるＹ１と同じＲであり、Ｘ６、Ｘ７はそれぞれアルコキシ基または水酸基である。第４の官能基に含まれるＸ６、Ｘ７は、オルガノシラザンに由来する第２の官能基で置換されるか、または、別の第４の官能基で置換される。この場合には、原料シリカ粒子の表面に存在するＲの量をさらに多くする事ができる。なお、オルガノシラザンの一部を、第２のシランカップリング剤に置き換える場合、第２のシランカップリング剤で表面処理した後に、再度オルガノシラザンで表面処理する必要がある。第４の官能基に含まれるＸ６、Ｘ７を、最終的にはオルガノシラザンに由来する第２の官能基で置換するためである。
【００４７】
オルガノシラザンの一部を第２のシランカップリング剤で置き換える場合、上述した第１の官能基に含まれるＸ４、Ｘ５は、オルガノシラザンに由来する第２の官能基で置換されるか、第２のシランカップリング剤に由来する第４の官能基で置換される。Ｘ４、Ｘ５が第４の官能基で置換された場合、第４の官能基に含まれるＸ６、Ｘ７は、第２の官能基で置換されるか、別の第４の官能基によって置換される。第４の官能基に含まれるＸ６、Ｘ７が別の第４の官能基によって置換された場合、第４の官能基に含まれるＸ６、Ｘ７は、第２の官能基で置換される。このため第２のシランカップリング剤は、第１のカップリング剤及びオルガノシラザンのみで表面処理する場合（オルガノシラザンを第２のシランカップリング剤で置き換えなかった場合）に設定されるオルガノシラザンの量（ａ）ｍｏｌに対して、最大限５ａ／３ｍｏｌ置き換えることができる。この場合に必要になるオルガノシラザンの量は、８ａ／３ｍｏｌである。
【００４８】
シランカップリング剤および第２のシランカップリング剤のアルコキシ基は特に限定しないが、比較的炭素数の小さなものが好ましく、炭素数１〜１２であることが好ましい。アルコキシ基の加水分解性を考慮すると、アルコキシ基はメトキシ基、エトキシ基、プロポキシ基、ブトキシ基の何れかであることがより好ましい。
【００４９】
シランカップリング剤として、具体的には、フェニルトリメトキシシラン、ビニルトリメトキシシラン、ビニルトリエトキシシラン、２−（３，４−エポキシシクロヘキシル）エチルトリメトキシシラン、３−グリシドキシプロピルトリメトキシシラン、３−グリシドキシプロピルトリエトキシシラン、ｐ−スチリルトリメトキシシラン、３−メタクリロキシプロピルトリメトキシシラン、３−メタクリロキシプロピルトリエトキシシラン、３−アクリロキシプロピルトリメトキシシラン、Ｎ−フェニル−３−アミノプロピルトリメトキシシランが挙げられる。
【００５０】
オルガノシラザンとしては、シリカ粒子の表面に存在する水酸基およびシランカップリング剤に由来するアルコキシ基を、上述した第２の官能基で置換できるものであれば良いが、分子量の小さなものを用いるのが好ましい。具体的には、テトラメチルジシラザン、ヘキサメチルジシラザン、ペンタメチルジシラザン等が挙げられる。
【００５１】
第２のシランカップリング剤としては、メチルトリメトキシシラン、メチルトリエトキシシラン、ｎ−プロピルトリメトキシシラン、ｎ−プロピルトリエトキシシラン、ヘキシルトリメトキシシラン、ヘキシルトリエトキシシラン等が挙げられる。
【００５２】
なお、表面処理工程において、シランカップリング剤の重合や第２のシランカップリング剤の重合を抑制するため、重合禁止剤を加えても良い。重合禁止剤としては、３，５−ジブチル−４−ヒドロキシトルエン（ＢＨＴ）、ｐ−メトキシフェノール（メトキノン）等の一般的なものを用いることができる。
【００５３】
原料シリカ粒子は、表面処理工程後に固形化工程を備えても良い。固形化工程は、表面処理後の原料シリカ粒子を鉱酸で沈殿させ、沈殿物を水で洗浄・乾燥して、原料シリカ粒子の固形物を得る工程である。上述したように、一般的なシリカ粒子は非常に凝集し易いため、一旦固形化したシリカ粒子を再度分散するのは非常に困難である。しかし、原料シリカ粒子は凝集し難いため、固形化しても凝集し難く、また、例え凝集しても再分散し易い。なお、洗浄工程においては、原料シリカ粒子の抽出水（詳しくは、シリカ粒子を１２１℃で２４時間浸漬した水）の電気伝導度が５０μＳ／ｃｍ以下となるまで、洗浄を繰り返すのが好ましい。
【００５４】
固形化工程で用いる鉱酸としては塩酸、硝酸、硫酸、リン酸などが例示でき、特に塩酸が望ましい。鉱酸はそのまま用いても良いが、鉱酸水溶液として用いるのが好ましい。鉱酸水溶液における鉱酸の濃度は０．１質量％以上が望ましく、０．５質量％以上が更に望ましい。鉱酸水溶液の量は、洗浄対象である原料シリカ粒子の質量を基準として６〜１２倍程度にすることができる。
【００５５】
鉱酸水溶液による洗浄は複数回数行うことも可能である。鉱酸水溶液による洗浄は原料シリカ粒子を鉱酸水溶液に浸漬後、撹拌することが望ましい。また、浸漬した状態で１時間から２４時間、更には７２時間程度放置することができる。放置する際には撹拌を継続することもできるし、撹拌しないこともできる。鉱酸含有液中にて洗浄する際には常温以上に加熱することもできる。
【００５６】
その後、洗浄して懸濁させた原料シリカ粒子をろ取した後、水にて洗浄する。使用する水はアルカリ金属などのイオンを含まない（例えば質量基準で１ｐｐｍ以下）ことが望ましい。例えば、イオン交換水、蒸留水、純水などである。水による洗浄は鉱酸水溶液による洗浄と同じく、原料シリカ粒子を分散、懸濁させた後、ろ過することもできるし、ろ取した原料シリカ粒子に対して水を継続的に通過させることによっても可能である。水による洗浄の終了時期は、上述した抽出水の電気伝導度で判断しても良いし、原料シリカ粒子を洗浄した後の排水中のアルカリ金属濃度が１ｐｐｍ以下になった時点としても良いし、抽出水のアルカリ金属濃度が５ｐｐｍ以下になった時点としても良い。なお、水で洗浄する際には常温以上に加熱することもできる。
【００５７】
原料シリカ粒子の乾燥は、常法により行うことができる。例えば、加熱や、減圧（真空）下に放置する等である。
【実施例】
【００５８】
本発明のシリカ被覆金属粒子及びその製造方法について実施例に基づき説明を行う。なお、本実施例では粒径について言及するときには特に一次粒子の粒径であるとの記載が無い場合には二次粒子の粒径について記載する。
【００５９】
〔試験例１〕
（シリカ粒子の製造）
・原料シリカ粒子の製造
シリカ粒子を水系媒質としての水に分散させた水系スラリーとしてのコロイドシリカスノーテックスＯＳ（シリカ分２０％：日産化学製：一次粒子の粒径が１０ｎｍ）１００質量部に対して前処理工程（表面処理工程及び乾燥工程）を行った。
【００６０】
(表面処理工程)
（１）準備工程
水系スラリー１００質量部にイソプロパノール４０質量部を加え、室温（約２５℃）で混合することで、シリカ粒子が液状媒体に分散されてなる分散液を得た。
（２）第１工程
この分散液にフェニルトリメトキシシラン（信越化学工業株式会社製、ＫＢＭ１０３）１．８２質量部を加え４０℃で７２時間混合した。この工程により、シリカ粒子の表面に存在する水酸基をシランカップリング剤で表面処理した。なお、このときフェニルトリメトキシシランは必要な量の水酸基（一部）が表面処理されず残存するように計算して加えた。
（３）第２工程
次いで、この混合物にヘキサメチルジシラザン３．７１質量部を加え、４０℃で７２時間放置した。この工程によって、シリカ粒子が表面処理され、シリカ粒子材料が得られた。表面処理の進行に伴い、疎水性になったシリカ粒子が水及びイソプロパノールの中に安定に存在できなくなり、凝集・沈殿した。なお、フェニルトリメトキシシランとメキサメチルジシラザンとのモル比は２：５であった。
【００６１】
（固形化工程）
表面処理工程で得られた混合物に３５％塩酸水溶液を４．８質量部加え、シリカ粒子材料を沈殿させた。沈殿物をろ紙（アドバンテック社製 ５Ａ）で濾過した。濾過残渣（固形分）を純水で洗浄した後に１００℃で真空乾燥して、シリカ粒子材料の固形物（原料シリカ粒子）を得た。
【００６２】
得られたシリカ粒子はＤ１０が８．８μｍ、Ｄ５０が１２４．５μｍ、Ｄ９０が４５１．９μｍであった。
【００６３】
（解砕工程）
得られた原料シリカ粒子に対して解砕工程を行い、本試験例のシリカ粒子を得た。解砕工程はジェットミル（(株)セイシン企業製、型番ＳＴＪ−２００）を用い、解砕圧０．３ＭＰａ、供給量１０ｋｇ／ｈの条件で実施した。得られたシリカ粒子は嵩密度が２５１．７ｇ／Ｌ、Ｄ１０が０．８μｍ、Ｄ５０が１．８μｍ、Ｄ９０が４．０μｍ、一次粒子の体積平均粒径が１０ｎｍであった。
【００６４】
〔試験例２〕
試験例１における解砕工程に代えてスプレードライ法にて噴霧乾燥を行ったものを本試験例の試験試料とした。具体的には固形化工程にて得られた原料シリカ粒子１００質量部をＩＰＡ２００質量部に分散させ、それを１８０℃、５Ｌ／ｈの流量で噴霧して乾燥した。得られたシリカ粒子は嵩密度が３４１．３ｇ／Ｌであった。
【００６５】
〔試験例３〕
試験例１における解砕工程を実施せずに固形化工程で得られたものを本試験例の試験試料とした。得られたシリカ粒子は嵩密度が７６９ｇ／Ｌ、Ｄ１０が８．８μｍ、Ｄ５０が１２４．５μｍ、Ｄ９０が４５１．９μｍであり、一次粒子の体積平均粒径が１０ｎｍであった。
【００６６】
〔試験例４〕
市販のシリカ粒子（日本アエロジル（株）製、ＡＥＲＯＳＩＬ  Ｒ９７２、いわゆるアエロジルシリカ）を本試験例の試験試料とした。本試験例のシリカ粒子は嵩密度が４１．０ｇ／Ｌであった。
〔試験例５〜７〕
試験例１における解砕工程において解砕圧及び供給量を調節することにより嵩密度を調節した。嵩密度は試験例５の試験試料が２７１．３ｇ／Ｌ、試験例６の試験試料が３６４．６ｇ／Ｌ、試験例７の試験試・BR>ソが２４９．８ｇ／Ｌであった。解砕圧を大きくすることにより嵩密度が大きくなる傾向があった。以下の表には詳しい結果は示さないが、以下の評価試験と同様の試験を行うことにより試験例１の試験試料と同様の効果を発揮することが明らかになった。
【００６７】
（評価１：金属粒子として純鉄を採用）
得られた各試験例１及び４のシリカ粒子を０．５質量部、鉄粉（純鉄、１５０μｍ篩通過品、株式会社高純度化学研究所製、ＦＥＥ０３ＰＢ）を９９．５質量部との混合物を震とう機（ヤマト科学株式会社製：ＳＡ３００）を用い、２５０ｒｐｍで３０分間震とうを行った。また鉄粉単独のものも用意した。試験例１のシリカ粒子を添加したシリカ被覆金属粒子についてＳＥＭ写真（図３及び４）を撮影した。シリカ粒子を添加していない金属粒子単独のものについてＳＥＭ写真（図１及び２）を撮影した。図より明らかなように、鉄粉の表面にシリカ粒子が一様かつ一次粒子の状態にて付着している様子が観察された。
【００６８】
これらの粉体について、嵩密度と流動性と圧縮性とを評価した。流動性は５０ｇの試料がガラス製の漏斗の脚部から流出する時間で評価した。漏斗は、脚部が口径４．５ｍｍ、長さ１０ｍｍであり、開き角６０°である。圧縮性は内径１４ｍｍの円筒形の金型を用い、圧縮後の厚みが３ｍｍになるように各試料を入れた。圧縮の圧力は２〜１２ｔｏｎ／ｃｍ２の範囲で行った。圧縮後、アルキメデス法にて密度を測定した。結果を表１に示す。
【００６９】
【表１】
2015014043.tif 000002
【００７０】
表より明らかなように、試験例１のシリカ粒子を添加した場合には流動性に優れ、取り扱いが容易になることが分かった。また、相対密度の値から圧縮性に優れることも分かった。
【００７１】
更に、試験試料１、４、及び対照について８ton/cm2にて圧縮した試料について電気抵抗を測定したところ、試験試料１が１８９μΩ・ｍ、試験試料４が４４μΩ・ｍ、対照が０．４μΩ・ｍとなり、シリカ粒子を添加した試験試料１及び４の双方で添加しない場合よりも電気抵抗が大きく（絶縁性が大きく）なることが明らかになり、更に、試験資料１の方が試験試料４よりも絶縁性が高いことが明らかになった。
【００７２】
更に、嵩密度２６７０ｇ／Ｌのシリカ粒子を添加した場合には流動性が７．７秒/50gでり、試験試料１よりも流動性が低いことが分かった。
【００７３】
（評価２：金属粒子としてニッケルを採用）
得られた各試験例のシリカ粒子を０．２質量部、ニッケル粉（純ニッケル、粒径１０μｍ、株式会社高純度化学研究所製、ＳＦ−Ｎｉ）を９９．５質量部との混合物を震とう機（ヤマト科学株式会社製：ＳＡ３００）を用い、２５０ｒｐｍで３０分間震とうを行った。またニッケル粉単独のものも用意した。これらの粉体について、嵩密度、流動性、内部接触角、圧力伝達率、圧縮後密度を評価した。嵩密度は上述の方法にて評価した。流動性は１０ｇの試料がガラス製の漏斗の脚部から流出する時間で評価した。測定中は１秒に１回の頻度で漏斗をタッピングした。漏斗は、脚部が口径４．５ｍｍ、長さ１０ｍｍであり、開き角６０°である。
【００７４】
各試料15ｇを用いて粉体層せん断力測定（直動型一面せん断法、株式会社ナノシーズNS-S）を行った。１５ｍｍ径のセルに粉体を入れ、最大加重を50N、100N、150Nの３点とし、垂直応力に対するせん断応力のプロットの傾きから、粉体の流動性の指標となる内部摩擦角を求めた。一般的に、内部摩擦角の大小は粉体の流れやすさの指標であり、２°以上違えば、流動性が異なると言える。また、加重の緩和過程から、定常状態の加重の比を求め、プロットより最大過重0Nの外挿値を圧力伝達率とした。圧力伝達率は、粉体の圧縮しやすさの指標で、圧力伝達率が高いほど加える圧力が有効に粉体の圧縮に効く（力が逃げない）と言える。また、150Nで圧縮した後の試料の密度を圧縮後密度とした。結果を表２に示す。
【００７５】
【表２】
2015014043.tif 000003
【００７６】
表より明らかなように、試験例１のシリカ粒子を添加した場合には流動性に優れ、取り扱いが容易になることが分かった。特に、対照に比べて流動性に優れることから取扱性に優れることが分かった。また、試験試料１の方が試験試料４よりも圧縮後密度が高く圧縮性に優れることが分かった。
【００７７】
（評価３：金属粒子として純鉄（シリコーン被覆）を採用）
鉄粉（純鉄、１５０μｍ篩通過品、株式会社高純度化学研究所製、ＦＥＥ０３ＰＢ）を９９質量部と、１００質量部のメチルエチルケトンに溶解させた０．５質量部のシリコーン樹脂プライマー（信越シリコーン製、ＫＥ−１０９）とを混合し、ロータリーエバポレータを用いてメチルエチルケトンを留去した。その後、１００℃で２時間加熱しシリコーン樹脂を硬化させてシリコーン被覆鉄粉とした。
【００７８】
得られた各試験例のシリカ粒子を０．５質量部、シリコーン被覆鉄粉を９９．５質量部との混合物を震とう機（ヤマト科学株式会社製：ＳＡ３００）を用い、２５０ｒｐｍで３０分間震とうを行った。またシリコーン被覆鉄粉単独のものも対照として用意した。
【００７９】
これらの粉体について、流動性を評価した。流動性は５０ｇの試料がガラス製の漏斗の脚部から流出する時間で評価した。漏斗は、脚部が口径４．５ｍｍ、長さ１０ｍｍであり、開き角６０°である。
【００８０】
結果、試験例１の混合物は流動性が５．４秒／５０ｇ、シリコーン被覆鉄粉単独では７．６秒／５０ｇ、試験例４の混合物では５．９秒／５０ｇであり、試験例１のシリカ粒子を添加すると流動性が向上することが分かった。
【００８１】
更に、試験試料１、４、及び対照について８ton/cm2にて圧縮した試料について電気抵抗を測定したところ、試験試料１が１４７μΩ・ｍ、試験試料４が８３μΩ・ｍ、対照が１０μΩ・ｍとなり、シリカ粒子を添加した試験試料１及び４の双方で添加しない場合よりも電気抵抗が大きく（絶縁性が大きく）なることが明らかになり、更に、試験資料１の方が試験試料４よりも絶縁性が高いことが明らかになった。
【００８２】
更に、試験試料１における解砕工程とを行っていない試料を試験試料１と同量混ぜた場合、流動性試験は7.5秒/50gとなり、試験試料１の方が流動性に優れていることが分かった。
【００８３】
（評価４：金属粒子として純鉄（化成処理とシリコーンによる被覆）を採用）
金属粒子としての粉末冶金用アトマイズ粉（へガネス、ABC100.30、鉄）1000質量部に、 特開２０１０−２２５６７３に記載のH3PO4/MgO/H3BO3からなる化成処理液50質量部を混合し、２００℃で１時間乾燥し金属粒子の表面をガラス層で被覆（化成処理）した。このもの1000質量部にMEK50質量部、0.5質量部のシリコーン樹脂（KE-109）を加え１００℃で１時間乾燥し、シリコーンコーティングを行った。
【００８４】
得られた金属粒子（化成処理とシリコーンによる被覆）９９．５質量部に試験例１のシリカ粒子０．５質量部を混合して、その混合物を震とう機（ヤマト科学株式会社製：ＳＡ３００）を用い、２５０ｒｐｍで３０分間震とうを行った。また金属粒子（化成処理とシリコーンによる被覆）単独のものも対照として用意した。
【００８５】
各試料15グラムを用いて粉体層せん断力測定（直動型一面せん断法、株式会社ナノシーズNS-S）を行った。１５ｍｍ径のセルに粉体を入れ、最大加重を50N、100N、150Nの３点とし、垂直応力に対するせん断応力のプロットの傾きから、粉体の流動性の指標となる内部摩擦角を求めた。一般的に、内部摩擦角の大小は粉体の流れやすさの指標であり、２°以上違えば、流動性が異なると言える。
【００８６】
試料１、試料４、対照で、内部摩擦角が29.9°、37.9°、38.9°と、試料１で特に大きな流動性の改善が見られた。
【００８７】
（シリカ粒子の付着量の評価）
体積平均粒径０．５μｍの粒子（シリカ）１００質量部に対して試験試料１を０．３３質量部混合した混合物を震とう機（ヤマト科学株式会社製：ＳＡ３００）を用い、２５０ｒｐｍで１分間震とうを行った（混合物Ａ）。
【００８８】
体積平均粒径１．５μｍの粒子（シリカ）１００質量部に対して試験試料１を０．２５質量部混合した混合物を震とう機（ヤマト科学株式会社製：ＳＡ３００）を用い、２５０ｒｐｍで１分間震とうを行った（混合物Ｂ）。
【００８９】
得られたそれぞれの混合物のＦＥ−ＳＥＭ写真を図５及び６に示す。図から単位面積（３００ｎｍ平方）当たりに付着しているシリカ粒子（試験試料１）の量の平均値を算出した。結果、混合物Ａ（図５）では５個／（３００ｎｍ）２、混合物Ｂ（図６）では６個／（３００ｎｍ）２であった。
【００９０】
混合物Ａ及びＢ共に試験試料１を添加する前よりも流動性が向上することが明らかになっており、５個／（３００ｎｍ）２以上の密度でシリカ粒子を表面に付着させることにより確実に効果を発現できることが分かった。
【００９１】
シリカ粒子の個数の測定はＦＥ−ＳＥＭにて撮影した写真を用い、粒子材料の表面からランダムに３００ｎｍ×３００ｎｍの領域を１０箇所選択し、そこに存在するシリカ粒子の数を数えて平均値を求めることで行う。本実施形態のシリカ粒子であるか否かはその粒子が粒子材料の表面にて一次粒子として存在するかどうかで判断する。ここで一次粒子で存在するとはＳＥＭ写真において、粒子同士が接触している状態から互いに離散している状態の間である粒子を意味する。
【図１】
2015014043.tif 000004
【図２】
2015014043.tif 000005
【図３】
2015014043.tif 000006
【図４】
2015014043.tif 000007
【図５】
2015014043.tif 000008
【図６】
2015014043.tif 000009